(57)【要約】【課題】コンクリート表面の乾燥を長時間にわたって防止することが可能であるとともに、含水時の重量が過大になることがないコンクリート養生用シートを得る。【解決手段】合成樹脂製のフィルム１３と、コットン繊維を５０質量％を超えて含有するスパンレース不織布１４とが積層されている。【選択図】図１
2018071295.tif 000002
【特許請求の範囲】
【請求項１】
合成樹脂製のフィルムと、コットン繊維を５０質量％を超えて含有するスパンレース不織布とが積層されていることを特徴とするコンクリート養生用シート。
【請求項２】
スパンレース不織布は、目付が５０ｇ／ｍ２以上であることを特徴とする請求項１記載のコンクリート養生用シート。
【請求項３】
引張強力が１００Ｎ／５ｃｍ幅以上であるとともに、ＪＩＳ−Ｌ１９１３に規定される保水率が１５０％以上であることを特徴とする請求項１または２項記載のコンクリート養生用シート。
【発明の詳細な説明】
【技術分野】
【０００１】
本発明はコンクリート養生用シートに関する。
【背景技術】
【０００２】
コンクリート構造物を養生するために、養生用シートが用いられている（特許文献１〜４）。
【０００３】
特許文献１に記載の養生用シートは、高吸水性繊維、または／および、高吸水ポリマーすなわち高分子吸収体を含有したものである。特許文献２には、高吸水性ポリマーを含む透水性シートと不透水性のプラスチックシートとを合着した養生用シートが記載されている。特許文献３に記載の養生用シートは、プラスチックフィルムと繊維シートとを積層した構成である。そのうち、プラスチックフィルムは本来の養生の目的つまりコンクリートの乾燥を防止するためのものである。繊維シートは、当該養生用シートをコンクリートに密着させる役目を果たすもの、すなわち繊維の交絡部分にコンクリートを入り込ませることによって打設コンクリートへの密着性を確保するものである。特許文献４には、親水性を有する剤を混入したプラスチック樹脂製の不織シートの片面に、不透水性のプラスチック製のシートを接合した養生用シートが記載されている。
【先行技術文献】
【特許文献】
【０００４】
【特許文献１】特開平８−１８８４８６号公報
【特許文献２】実開昭６３−２１３６７号公報
【特許文献３】特開２００７−４６２７０号公報
【特許文献４】特開２０１４−２３７９２５号公報
【発明の概要】
【発明が解決しようとする課題】
【０００５】
しかし、フィルムタイプではコンクリート表面の乾燥を長時間にわたって防止することが困難で、フィルムを貼って数時間でコンクリート表面が乾いてしまい、養生用シートに水をかけるなどの対応が必要である。高分子吸収体を含む養生用シートは、養生用シート自体は湿潤状体を保つことができるが、肝心のコンクリートに水分を供給することができないため、十分な養生効果を期待することができない。また高分子吸収体を含んだ養生用シートは、水分を含むと重くなり、このためコンクリートに貼り付けるために特別な器具が必要になってしまう。
【０００６】
そこで本発明は、このような課題を解決して、コンクリート表面の乾燥を長時間にわたって防止することが可能であるとともに、含水時の重量が過大になることがないコンクリート養生用シートを得ることを目的とする。
【課題を解決するための手段】
【０００７】
この目的を達成するため、本発明のコンクリート養生用シートは、下記の特徴を有する。
【０００８】
（１）合成樹脂製のフィルムと、コットン繊維を５０質量％を超えて含有するスパンレース不織布とが積層されていることを特徴とするコンクリート養生用シート。
【０００９】
（２）スパンレース不織布は、目付が５０ｇ／ｍ２以上であることを特徴とする（１）のコンクリート養生用シート。
【００１０】
（３）引張強力が１００Ｎ／５ｃｍ幅以上であるとともに、ＪＩＳ−Ｌ１９１３に規定される保水率が１５０％以上であることを特徴とする（１）または（２）のコンクリート養生用シート。
【発明の効果】
【００１１】
本発明のコンクリート養生用シートによれば、コットン繊維を５０質量％を超えて含有するスパンレース不織布によって優れた保水性を発揮するとともに、合成樹脂製のフィルムによって乾燥防止効果を発揮することができ、このためコンクリート表面の乾燥を長時間にわたって防止することが可能である。しかも、コットン繊維を５０質量％を超えて含有するスパンレース不織布によって保水性を発揮するものであるため、含水時の重量が過大になることがないという利点を有する。
【図面の簡単な説明】
【００１２】
【図１】本発明の実施の形態のコンクリート養生用シートをコンクリート構造物の表面に貼り付けた状態を示す断面図である。
【発明を実施するための形態】
【００１３】
図１において、１１はコンクリート構造体、１２は本発明の実施の形態のコンクリート養生用シートである。養生用シート１２は、フィルム１３と不織布１４とが積層されたものであり、不織布１４がコンクリート構造体１１の表面に沿って配置されるとともに、フィルム１３が不織布１４よりもコンクリート構造体１１から離れて位置する状態で配置されている。
【００１４】
フィルム１３は合成樹脂によって形成されている。合成樹脂としては、ポリオレフィン樹脂、ポリエステル樹脂、ポリアミド樹脂などを挙げることができる。フィルム１３の厚みは、５〜１００μｍが好適である。フィルム１３が５μｍよりも薄いと、取扱い時に破れが生じ易くなるだけでなく、屋外での使用時に紫外線劣化によって簡単に破れる状態となり、機能を維持できなくなるという問題を生じることがある。また１００μｍよりも厚いと、不織布と積層された製品となった際にシートが硬すぎて取り扱いにくい、あるいはコンクリートへの貼り付きが悪い、吸水時の重量が重すぎてはがれ易くなるという問題を生じることがある。
【００１５】
不織布１４は、コットン繊維を５０質量％を超えて含有する。コットン繊維は、吸水性に優れた繊維であり、このコットン繊維を主体とするものであること、すなわちコットン繊維を５０質量％を超えて含有することが必要である。それによって、所要の保水性を得ることができる。
【００１６】
不織布１４は、スパンレース不織布であることが必要である。スパンレース不織布は短繊維を互いに交絡させることで不織布化されたものであるため、繊維間空隙が良好に確保される。したがって、コットン繊維自体が吸水により保水することに加えて、コットン繊維が親水性であることから、コットン繊維同士の繊維間空隙内にも良好に水分を保持することが可能となり、それらの点から良好な保水性を得ることができる。つまり、本発明によれば、不織布１４がコットン繊維を５０質量％を超えて含有するスパンレース不織布であることによって、きわめて良好な保水性を達成することができる。
【００１７】
良好な保水性を達成するために、不織布１４は、コットン繊維を８０質量％以上含有することがよりいっそう好ましく、また、１００質量％がコットン繊維であることも好ましい。なお、他の繊維と混合させる場合は、強度の点を考慮して、ポリエステル繊維を混合することが好ましい。
【００１８】
不織布１４の目付は、５０〜１５０ｇ／ｍ２であることが、保水した状態でコンクリートに貼り付き続けられるという目的のために好ましい。不織布１４の目付が５０ｇ／ｍ２未満であると、保水量が少なすぎて数日で乾燥してしまい、養生の役目を果たせなくなるという問題を生じやすい。反対に不織布１４の目付が１５０ｇ／ｍ２を超えると、保水量は問題ないが、シートとしての重量が重すぎるとともに、繊維量が増大することにしたがって保水量も増大することにより重量が増大することが原因して、垂直のコンクリート壁面からはがれ易くなってしまうという問題を生じやすい。
【００１９】
養生用シート１２を得るためにフィルム１３と不織布１４とを積層一体化させるための手法は、適宜のものを採用することができる。たとえば、フィルム１３と不織布１４との間に、熱接着用のたとえばポリエチレンシートを押出ラミネートにより介在させることができる。あるいはホットメルト接着により積層一体化を達成することもできる。
【００２０】
養生用シート１２の全体において、その目付は、上述したフィルムの厚みの好適な範囲と、不織布の目付の好適な範囲と、積層一体化のための材料を必要に応じて用いることとにもとづき、６０〜２００ｇ／ｍ２であることが好ましい。
【００２１】
養生用シート１２は、ＪＩＳ  Ｌ１９０８の２ｋＰａという条件で測定したときの厚みが３００〜２０００μｍであることが好ましい。
【００２２】
養生用シート１２は、実用上の強力として、引張強力が１００Ｎ／５ｃｍ幅以上であることが好ましい。引張強力が１００Ｎ／５ｃｍ幅に満たないと、コンクリート養生用シートとしての所要強力を有さないことになって、保水させた状態でコンクリートへ貼り付ける際に、破れが生じる場合があるという不都合が生じやすくなる。かつ、養生用シート１２は、ＪＩＳ−Ｌ１９１３に規定される保水率が１５０％以上であることが好ましい。すなわち養生用シート１３は、上述の好適な目付の範囲から理解されるようにシート自体の重量が軽く、したがって保水時の重量も軽くできるため、その保水率を１５０％以上まで高めることができ、これにより十分な保水量を得られることで、コンクリートの表面を長期にわたって湿潤状態に保つことができる。反対に保水率が１５０％未満であると、十分な保水量が得られず、短期間に乾燥してしまい、コンクリート養生の機能を果たせなくなるという不都合が生じやすい。
【実施例】
【００２３】
以下の実施例、比較例における各種の評価は、下記の手法によって行った。
【００２４】
（１）目付［ｇ／ｍ２］
標準状態の試料から試料長１０ｃｍ、試料幅５ｃｍの試料片を１０点採取した。各試料片の質量［ｇ］を評量し、得られた値の平均値を単位面積あたりに換算して、目付とした。
【００２５】
（２）厚み［μｍ］
ＪＩＳ  Ｌ１９０８に従い、標準状態の試料から、プレッサーフットの直径の１．７５倍以上の大きさの試験片を１０点採取し、２ｋＰａの荷重で測定を行い、その平均値を示した。
【００２６】
（３）引張強力［Ｎ／５ｃｍ幅］
ＪＩＳ  Ｌ１９０８に従い、標準状態の試料から、幅５ｃｍ×長さ２０ｃｍの試験片を縦横それぞれ５個採取し、つかみ間隔１０ｃｍ，引張速度２ｃｍ／ｍｉｎの条件で測定し、各々その平均値を示した。
【００２７】
（４）伸度［％］
引張強力の測定時に、最大強度を示した時点の伸び率を算出し、縦横それぞれ５個の値の平均値を示した。
【００２８】
（５）引裂強力［Ｎ］
ＪＩＳ  Ｌ１９１３のペンジュラム法に従い、縦横それぞれ５個の試験を行い、各々その平均値を示した。
【００２９】
（６）保水率［％］
ＪＩＳ  Ｌ−１９１３に基づき測定した。
【００３０】
（７）貼り付け後１週間の様子
５０ｃｍ角の大きさの試料を水に浸した後に持ち上げ、フィルム面を上側とした水平姿勢で３０秒間保持することで余分な水分を落とした。そして、表面が平滑な鉛直方向のコンクリート壁に、しわや浮きが発生しないように貼り付けて、その後の１週間の様子を観察した。そのときに、試料がコンクリート壁に貼り付いているか否かの状態は、目視にて観察した。試料が水分を保持しているか否かは、試料の一部分をコンクリート壁から剥離させて、指先の触感およびコンクリート表面の濡れ状態の目視の確認により、判定した。
【００３１】
（実施例１）
コットン繊維のみを用い、＃１００メッシュのネット状のウェブ支持体を用いた公知のスパンレース法により、目付６０ｇ／ｍ２で表面が平滑なコットンスパンレース不織布を得た。この不織布に、ポリエチレンテレフタレート（ＰＥＴ）製の厚さ１６μｍのフィルムを貼り合わせた。貼り合わせは、ポリエチレンを用いた押し出しラミネートの手法により行った。ポリエチレン層の厚さは１５μｍとした。これにより、実施例１のコンクリート養生用シートを得た。このシートの各特性の測定結果を表１に示す。
【００３２】
【表１】
2018071295.tif 000003
【００３３】
（実施例２）
コットン繊維とＰＥＴ短繊維とを、質量比で、（コットン繊維）／（ＰＥＴ短繊維）＝６０／４０で混綿したものを用い、＃２５メッシュのネット状のウェブ支持体を用いた公知のスパンレース法により、目付７５ｇ／ｍ２で表面に上記メッシュに対応した凹凸を有するスパンレース不織布を得た。そして、それ以外は実施例１と同じとして、実施例２のコンクリート養生用シートを得た。このシートの各特性の測定結果を表１に示す。
【００３４】
（比較例１）
不織布として、ＰＥＴ長繊維９０質量％、アクリル系水性樹脂１０質量％、目付が７０ｇ／ｍ２で熱圧接タイプの、長繊維スパンボンド不織布（ユニチカ社製  製品名「マリックス１０７０６／ＷＴＤ」）を用いた。そして、それ以外は実施例１と同じとして、比較例１のコンクリート養生用シートを得た。このシートの各特性の測定結果を表１に示す。
【００３５】
（比較例２）
不織布として、ＰＥＴ長繊維９９質量％、親水性界面活性剤１質量％で、目付が１４０ｇ／ｍ２の、ニードルパンチ不織布（ユニチカ社製  製品名「アピール  ＡＮ１２０」）を用いた。そして、それ以外は実施例１と同じとして、比較例２のコンクリート養生用シートを得た。このシートの各特性の測定結果を表１に示す。
【符号の説明】
【００３６】
１２    コンクリート養生用シート
１３    フィルム
１４    不織布
【図１】
2018071295.tif 000004